強磁性構造材またはそれを用いた強磁性構造体の経年による材料強度劣化を非破壊的に測定する方法として、従来から被測定対象の強磁性構造材料または強磁性構造体の保磁力および飽和磁化領域における帯磁率を測定する方法が知られている。このような従来の方法では、保磁力を正確に測定する必要性があることから、測定の際に、被測定対象の強磁性構造材料等を、磁気ヨークあるいは巻線を用いて磁気飽和の段階まで磁化したのちに、その被測定対象の強磁性構造材料等を、内部の磁束密度がゼロにまるまで減磁しなければならない。そのため、磁気飽和するまで磁化するのにその材料の保磁力よりもはるかに大きい起磁力を必要とすることから、大型の磁気ヨークを用いて励磁巻線に大きな励磁電流を流す必要がある。従って、そのような大型の磁気ヨークを有する測定装置や大容量の励磁用電源を必要とすることから、コストが嵩むという問題がある。概要この発明は、強磁性構造材の強度の経年劣化の非破壊測定方法に関する発明である。実質的な引張応力σと強磁性構造材の初期状態での引張応力σ0とを比較して、経年による強磁性構造材の実質的な応力の変化を求めることを特徴とするものである。この発明の方法は、単結晶の強磁性構造材だけでなく、多結晶の強磁性構造材や低合金鋼にも適用することができる。センターでは、岩手大学における知的財産の創出・管理・活用のマネジメントをしております。同じキーワードでJ-STORE内を検索することが出来ます。